(57)【要約】【課題】温度管理が必要な物品又は保管場所が、所定温度以下に保たれていたかどうかを簡便に検知することができる温度管理用シートセットを提供する。【解決手段】支持体上に呈色剤を含有する記録層を設けた記録シートの記録層と、他の支持体上に前記呈色剤によって発色する無色ないし淡色の塩基性染料及び温度制御剤を含有する粘着剤層を設けた粘着シートの粘着剤層とを、分離層を介して重ね合わせ一体化してなる、支持体／記録層／分離層／粘着剤層／支持体の構造を有する温度管理用シートセット。【選択図】　図２
2004077285.tif 000002
【特許請求の範囲】
【請求項１】
支持体上に呈色剤を含有する記録層を設けた記録シートの記録層と、他の支持体上に前記呈色剤によって発色する無色ないし淡色の塩基性染料及び温度制御剤を含有する粘着剤層を設けた粘着シートの粘着剤層とを、分離層を介して重ね合わせ一体化してなる、支持体／記録層／分離層／粘着剤層／支持体の構造を有することを特徴とする温度管理用シートセット。
【請求項２】
前記分離層が隔離シートであり、使用時には該隔離シートを除去して前記記録シートと粘着シートを接着し、支持体／記録層／粘着剤層／支持体の構造とすることを特徴とする請求項１に記載の温度管理用シートセット。
【請求項３】
前記分離層が隔離フレームと空気層からなり、該空気層は記録シート、粘着シート、隔離フレームによって囲まれており、使用時に、記録シートと粘着シートを押圧して空気層部分で記録シートの記録層と粘着シートの粘着剤層とを接着し、支持体／記録層／接着剤層／支持体の構造とすることを特徴とする請求項１に記載の温度管理用シートセット。
【請求項４】
前記記録層と前記粘着剤層を一枚の支持体上に折り曲げ線を挟んで併設し、記録層を有する記録シート部分と、粘着剤層を有する粘着シートとを形成してなり、使用時には、前記一枚の支持体を前記折り曲げ線に沿って折り曲げ、前記記録層と前記粘着剤層を折り重ねた状態で前記記録シートと前記粘着シートを押圧接着して一体化し、支持体／記録層／粘着剤層／支持体の構造とすることを特徴とする温度管理用シートセット。
【請求項５】
前記記録シートの記録層上に、顔料と粘着剤を主成分とし、使用時に前記粘着剤層中の呈色剤による前記記録層中の無色ないし淡色の塩基性染料の発色を遅延させるための粘着性隔膜層が設けていることを特徴とする請求項１〜４のいずれか１項に記載の温度管理用シートセット。
【請求項６】
前記隔膜層における顔料がタルクであることを特徴とする請求項５記載の温度管理用シートセット。
【請求項７】
前記記録層に含まれる呈色剤が、サリチル酸誘導体の亜鉛塩であることを特徴とする請求項１〜６のいずれか１項に記載の温度管理用シートセット。
【発明の詳細な説明】
【０００１】
【発明の属する技術分野】
本発明は、温度管理が必要な物品あるいは保管場所が、所定温度以下に保たれていたかどうかを簡便に検知することができる温度管理用シートセットに関するものである。
【０００２】
【従来の技術】
従来から、陳列、保存、輸送などを厳重な温度管理の下に行う必要のある多種多様の物品がある。特に、近年、手軽さから冷凍又は冷蔵食品（以下、冷凍食品等という）が大量に出回っているが、その取り扱いには厳重な温度管理が必要である。製造後、冷凍食品等が一般家庭に渡されるまでの輸送、保管の過程において、それぞれの食品が規定された温度以下に管理されていないと内容物の変質や雑菌の繁殖による腐敗が起こることがあるが、変質したものを再び低温で保存すると、外見上、未変質のものと区別できなくなり、食品衛生上、大きな社会問題となる可能性がある。
【０００３】
このように厳密な温度管理が必要なものとしては、冷凍食品等に限らず、生花、医薬品、血液、写真用薬品、化学薬品等がある。しかしながら、現状ではこれらの温度管理を厳重に行う必要のある物品が、製造後、温度管理が厳守されて消費者に手渡されたかどうかを知ることは困難であり、関連する業界では具体的な温度管理システムが求められている。
【０００４】
冷凍食品等の温度管理システムを得る方法としては、例えば、特開昭４８−６１１８６号公報では、融解時の形状変化又は色調変化を利用する方法、特開昭５９−５８３２９号公報では、常温で固体の融解剤及び色剤からなる系に透液性で白色又は淡色の不透明シートを接触させる方法等、様々な方法が提案されている。しかしながら、これらの方法では温度検知能、発色濃度等に問題があり、実用上満足のいくものは得られていない。
【０００５】
本発明者らは、特開平１１−７２３９３号公報、特開２０００−１８０２７１号公報、特開２０００−２４８２５６号公報に記載された発明において、サリチル酸誘導体の亜鉛塩を含有する記録層を設けた記録シートと、粘着剤とロイコ染料及び特定のエステル化合物とを含有する粘着剤層を設けた粘着シートからなり、使用時に粘着剤層を介して記録シートの記録層と粘着シートを貼り合わせることにより、簡便で正確に保存温度を検知することができる温度管理用シートセットを提案した。
【０００６】
これらのシートセットは、記録シートと粘着シートを貼り合わせた後も規定温度未満では温度制御剤であるエステル化合物が固体状態であるため、染料と呈色剤が接触せず、ラベルは無色であるが、規定温度以上になるとエステル化合物が融解し、染料と呈色剤が接触することにより発色するものである。
【０００７】
さらに詳細に説明すると、前記記録シートは、呈色剤を含む記録層／支持体／粘着剤／剥離シートの構成のラベルＡであり、粘着シートは、支持体／染料＋温度制御剤を含む粘着剤層／剥離シートの構成のラベルＢであり、ラベルＡとラベルＢが一つのセットで使用される。
使用の際には、先ずラベルＡの剥離シートを剥がし、ラベルＡを温度管理が必要な所望の物品に貼り付け、次にラベルＢの剥離シートを剥がし、ラベルＡの上に貼り付けることで、温度検知シートとして温度検知が開始（スイッチオン）される。
しかしながら、ラベルＢの剥離シートを剥がし、ラベルＡに重ね合わす作業は煩雑で非常に手間を取るため、対象となる物品が多い場合や、冷凍庫内等での過酷な作業の場合に、作業時間の短縮、即ち使用方法の簡便化が望まれていた。
【０００８】
【発明が解決しようとする課題】
本発明の課題は、温度管理が必要な物品あるいは保管場所が、所定温度以下に保たれていたかどうかを簡便に検知することができる温度管理用シートセットに関するものであり、特に、対象となる物品が多い場合や、冷凍庫内等での過酷な作業の場合に、作業時間を短縮することができ、しかも使用方法が簡単な温度管理用シートセットを提供することにある。さらに、発色感度の良好な温度管理用シートセットを提供することにある。
【０００９】
【課題を解決するための手段】
本発明は、以下の発明を包含する。
（１）支持体上に呈色剤を含有する記録層を設けた記録シートの記録層と、他の支持体上に前記呈色剤によって発色する無色ないし淡色の塩基性染料及び温度制御剤を含有する粘着剤層を設けた粘着シートの粘着剤層とを、分離層を介して重ね合わせ一体化してなる、支持体／記録層／分離層／粘着剤層／支持体の構造を有することを特徴とする温度管理用シートセット。
【００１０】
（２）前記分離層が隔離シートであり、使用時には該隔離シートを除去して前記記録シートと粘着シートを接着し、支持体／記録層／粘着剤層／支持体の構造とすることを特徴とする（１）記載の温度管理用シートセット。
【００１１】
（３）前記分離層が隔離フレームと空気層からなり、該空気層は記録シート、粘着シート、隔離フレームによって囲まれており、使用時に、記録シートと粘着シートを押圧して空気層部分で記録シートの記録層と粘着シートの粘着剤層とを接着し、支持体／記録層／接着剤層／支持体の構造とすることを特徴とする（１）記載の温度管理用シートセット。
【００１２】
（４）前記記録層と前記粘着剤層を一枚の支持体上に折り曲げ線を挟んで併設し、記録層を有する記録シート部分と、粘着剤層を有する粘着シートとを形成してなり、使用時には、前記一枚の支持体を前記折り曲げ線に沿って折り曲げ、前記記録層と前記粘着剤層を折り重ねた状態で前記記録シートと前記粘着シートを押圧接着して一体化し、支持体／記録層／粘着剤層／支持体の構造とすることを特徴とする温度管理用シートセット。
【００１３】
（５）前記記録シートの記録層上に、顔料と粘着剤を主成分とし、使用時に前記粘着剤層中の呈色剤による前記記録層中の無色ないし淡色の塩基性染料の発色を遅延させるための粘着性の隔膜層が設けていることを特徴とする（１）〜（４）のいずれか１項に記載の温度管理用シートセット。
【００１４】
（６）前記隔膜層における顔料がタルクであることを特徴とする（５）記載の温度管理用シートセット。
【００１５】
（７）前記記録層に含まれる呈色剤が、サリチル酸誘導体の亜鉛塩であることを特徴とする（１）〜（６）のいずれか１項に記載の温度管理用シートセット。
【００１６】
【発明の実施の形態】
以下、図面に基づいて本発明の実施の形態の一例を説明する。
図１は、本発明の温度管理用シートセットの第１の態様の平面図であり、図２は、同じく第１の態様の断面図である。分離層は隔離シート２として示されている。
支持体３ｂ上に記録層３ａを設けた記録シート３における記録層３ａと、支持体１ａ上に粘着剤層１ｂを設けた粘着シート１における粘着剤層１ｂが、隔離シート２を挟んで一体化され、支持体／記録層／隔離シート／粘着剤層／支持体の構造となっている。
【００１７】
隔離シート２は、粘着剤層１ｂとも、記録層３ａとも殆ど接着していないが、温度管理用シートセットとしての一体構造を形成するために、粘着シート１と記録シート３は隔離シート２が存在しない部分で接着されている。
すなわち、隔離シート２は、粘着シート１と記録シート３の間に粘着シート１と記録シート３から両端をずらして挟み込まれている。
隔離シート２を除去する場合は、隔離シート２が存在しない部分の粘着シート１と記録シート３の端部をつまみ、隔離シート２の突き出した部分を引っ張ることにより、隔離シート２を除去し、隔離シートを除去した部分における記録シート３の記録層３ａと粘着シート１の粘着剤層１ｂを押圧接着して、温度検知を開始させる。
【００１８】
図３は、本発明の温度管理用シートセットの第２の態様の平面図であり、図４は、同じく第２の態様の断面図である。分離層としては、隔離フレーム４と空気層５が使用される。
支持体３ｂ上に記録層３ａを設けた記録シート３の記録層３ａと、支持体１ａ上に粘着剤層１ｂを設けた粘着シート１の粘着剤層１ｂが、隔離フレーム４と空気層５を挟んで積層、一体化されて、支持体／記録層／隔離フレームと空気層／粘着剤層／支持体の構造となっている。
【００１９】
この場合、空気層５のみでは記録層と粘着剤層が接触し、接着してしまうので、空気層５の形状を保持するために、空気層５の周囲に隔離フレーム４を載置して、粘着シート１、記録シート３、隔離フレーム４で囲んだ空間に、空気層５を封じ込める。このような構造のものを、本発明の温度管理用シートセットとして使用する場合は、隔離フレーム４の内部の空気層５の部分を指等で押圧して記録層３ａと粘着剤層１ｂを接着させて使用する。
なお、記録層３ａと隔離フレーム４を接着させるためには、公知の接着剤や粘着剤を使用することができ、特に制限はない。
【００２０】
図５は、本発明の温度管理用シートセットの第３の態様の平面図であり、図６は同じく第３の態様の断面図である。
記録層３ａと粘着剤層１ｂは、両者に共通の一枚の支持体上に折り曲げ線６を挟んで支持体の１ａ部分に粘着剤層１ｂ及び隔離シート（剥離シート）２が順次積層配置され、支持体の３ｂ部分には記録層３ａが積層されている。
すなわち、折り曲げ線６を挟んで記録層３ａを配置した部分が記録シート３となり、また、折り曲げ線６を挟んで粘着剤層１ｂと隔離シート２を順次積層配置した部分が粘着シート１と隔離シート２となる。
【００２１】
この構造のものを本発明の温度管理用シートセットとして使用する場合は、隔離シート２を除去し、共通する支持体の折り曲げ線６において記録層３ａと粘着剤層１ｂが対面するように折り曲げ、重ね合わせ、その状態で記録層３ａと粘着剤層１ｂを押圧接着させる。
【００２２】
本発明の第１及び第３の態様に用いられる隔離シートは、基材の片面もしくは両面に離型処理をしたシートであり、このシートの離型処理面を粘着シートの粘着剤層と対面させて接着することによって使用される。
本発明において、隔離シートとしては、基材の片面もしくは両面に剥離剤層を設けた剥離シート、基材の片面もしくは両面に凹凸形状を施し、粘着シートの粘着剤層面との接触面積を減少させた剥離シートなどがあり、勿論それらの離型処理方法を併用しているものであっても良い。
隔離シートの基材としては、厚さ１０〜２５０μｍ程度の紙、フィルム、合成紙、ラミネート紙等の透明若しくは不透明の一般の基材が挙げられる。
【００２３】
基材に剥離剤層を設けた隔離シートの離型剤としては、例えば、シリコーン系剥離剤やフッ素樹脂系剥離剤、長鎖アルキル系剥離剤等の公知の剥離剤を使用することができる。
剥離剤の塗布方法としては、公知の方法が適用でき、例えば、バーコーター、エアーナイフコーター、ロッドブレードコーター、ピュアブレードコーター、ショートドウェルコーター、カーテンコーター、ロールコーター、リップコーター、ダイコーター、グラビアコーターなどの塗布装置や、凸版、凹版、グラビア、スクリーン等の印刷機を用いるなどの公知の塗布方法が挙げられる。
剥離剤の乾燥重量は、０．０５〜３ｇ／ｍ２、好ましくは０．１〜２ｇ／ｍ２の範囲で調整される。剥離剤の量が０．０５ｇ／ｍ２未満では剥離効果が乏しく、３ｇ／ｍ２を超えると剥離効果が飽和し、経済的にも好ましくない。
【００２４】
また、基材に凹凸形状を施した隔離シートの場合、隔離シートの接触面積は１０〜７０％、好ましくは３０〜６０％の範囲で調整される。接触面積が１０％未満では接着が弱く、未使用時に隔離シートが抜けてしまうおそれがあり、また、７０％を超えると隔離シートを引き抜く時に抵抗が大きくなる。
凹凸の形状としては、高低差として３０〜３００μｍ、好ましくは５０〜２００μｍの範囲で調整される。高低差が３０μｍ未満では、時間経過により粘着剤が隔離シートの凹凸に流れ込み、接触面積が増加するため、剥離抵抗が変動しやすい。また、３００μｍを超えると凹凸が外観に影響するため、好ましくない。
基材に凹凸形状を作製する方法としては、公知の方法が適用でき、例えば、凹凸の溝を彫ったエンボスロールによるプレス加工等が挙げられる。
【００２５】
本発明の第２の態様に用いられる隔離フレームの材質に特に制限はなく、ポリエチレン、ポリプロピレン、ポリエステル、ウレタン、ブチルゴム、クロロプレンゴム、ポリスチレン、シリコーン等の合成樹脂や、それら合成樹脂を発泡させたスポンジ類、さらに段ボール等の紙類が挙げられるが、クッション性のあるスポンジ類や段ボールの方が、温度管理用シートセット使用時、指等で押さえる場合に扱いやすく好ましい。また、例えば、隔離フレームに一部溝を切っておくと、指で押さえた時に中に溜まった空気を逃しやすく、扱いやすくなるため好ましい。
隔離フレームの高さは、通常状態では粘着シートと記録シートが接触しないために十分な高さであればよく、空気層の部分の大きさにもよるが、例えば１ｍｍ〜１５ｍｍ、好ましくは５ｍｍ〜１０ｍｍである。
【００２６】
本発明の記録シートは、支持体の片面に、接着剤と呈色剤を主成分とする記録層を設けた構成であり、呈色剤としては公知のものが使用できる。
かかる呈色剤の具体例として、例えば、ヒドロキノンモノベンジルエーテル、４，４’−イソプロピリデンジフェノール、１，１−ビス（４−ヒドロキシフェニル）シクロヘキサン、４，４’−ジヒドロキシジフェニル−２，２−ブタン、４，４’−ジヒドロキシジフェニルメタン、２，２−ビス（４−ヒドロキシフェニル）−４−メチルペンタン、２，２−ビス（４−ヒドロキシフェニル）ヘプタン、ビス（４−ヒドロキシフェニルチオエトキシ）メタン、１，５−ジ（４−ヒドロキシフェニルチオ）−３−オキサペンタン、１，４−ビス〔α−メチル−α−（４’−ヒドロキシフェニル）エチル〕ベンゼン、１，３−ビス〔α−メチル−α−（４’−ヒドロキシフェニル）エチル〕ベンゼン、４，４’−ジヒドロキシジフェニルスルフィド、ビス（４−ヒドロキシ−３−メチルフェニル）スルフィド、４，４’−ジヒドロキシジフェニルスルホン、２，４’−ジヒドロキシジフェニルスルホン、４−ヒドロキシ−４’−メチルジフェニルスルホン、４−ヒドロキシ−４’−イソプロポキシジフェニルスルホン、４−ヒドロキシ−４’−ベンジルオキシジフェニルスルホン、４−ヒドロキシ−３’，４’−テトラメチレンジフェニルスルホン、３，４−ジヒドロキシ−４’−メチルジフェニルスルホン、４−ヒドロキシ安息香酸ベンジル、２，４−ジヒドロキシ−２’−メトキシベンズアニリド、１，１−ビス（４−ヒドロキシフェニル）−１−フェニルエタン、Ｎ−ｐ−トリルスルホニル−Ｎ’−フェニルウレア、４，４’−ビス（ｐ−トリルスルホニルアミノカルボニルアミノ）ジフェニルメタン、４−〔２−（ｐ−メトキシフェノキシ）エチルオキシ〕サリチル酸亜鉛、４−〔２−（ｐ−トリルスルホニル）プロピルオキシ〕サリチル酸亜鉛、５−〔ｐ−（２−ｐ−メトキシフェノキシエトキシ）クミル〕サリチル酸亜鉛、４−ｎ−オクチルオキシカルボニルアミノサリチル酸亜鉛などが挙げられる。
【００２７】
中でも発色性、発色濃度、及び記録画像の保存性に優れている点で、以下に記載するサリチル酸誘導体の亜鉛塩が好ましい。
３−メチル−５−（α−メチルベンジル）サリチル酸、３−メチル−５−（α，α−ジメチルベンジル）サリチル酸、３，５−ジ−ｔｅｒｔ−ブチルサリチル酸、３，５−ジ−ｔｅｒｔ−ブチル−６−メチルサリチル酸、３，５−ジ−ｔｅｒｔ−ブチル−６−フェニルサリチル酸、３，５−ジ−ｔｅｒｔ−アミルサリチル酸、３，５−ジシクロヘキシルサリチル酸、３−シクロヘキシル−５−（α−メチルベンジル）サリチル酸、３−ドデシルサリチル酸、３−メチル−５−ドデシルサリチル酸、３−ドデシル−６−メチルサリチル酸、３−フェニル−５−（α−メチルベンジル）サリチル酸、３−フェニル−５−（α，α−ジメチルベンジル）サリチル酸、３−（α−メチルベンジル）サリチル酸、３−（α−メチルベンジル）−５−メチルサリチル酸、３−（α−メチルベンジル）−５−フェニルサリチル酸、３−（α，α−ジメチルベンジル）−５−メチルサリチル酸、３−（α，α−ジメチルベンジル）−６−メチルサリチル酸、３，５−ジ（α，α−ジメチルベンジル）サリチル酸、３，５−ジ（α−メチルベンジル）サリチル酸、３−（α−メチルベンジル）−５−（α，α−ジメチルベンジル）サリチル酸、３−（α−メチルベンジル）−５−ブロモサリチル酸、３−（α−メチルベンジル）−４−メチルサリチル酸、３−（α−メチルベンジル）−６−メチルサリチル酸、３−ノニルサリチル酸、３，５−ジノニルサリチル酸、３−ノニル−５−メチルサリチル酸、３−ノニル−６−メチルサリチル酸、３−ノニル−５−フェニルサリチル酸、３−メチル−５−ノニルサリチル酸、５−（４−メシチルメチルベンジル）サリチル酸、カルボキシル化テルペンフェノール樹脂、ベンジル化スチレン化サリチル酸等の亜鉛塩。
【００２８】
上記サリチル酸誘導体の亜鉛塩は、必要に応じて２種以上を併用することもできる。また、これらのサリチル酸誘導体の亜鉛塩の中でも、３，５−ジ（α−メチルベンジル）サリチル酸の亜鉛塩、テルペン化サリチル酸の亜鉛塩及びベンジル化スチレン化サリチル酸の亜鉛塩は、発色性や記録像の保存性に優れるため、特に好ましく用いられる。
【００２９】
記録層用接着剤の具体例としては、デンプン類、カゼイン、ゼラチン、アラビアゴム、ポリビニルアルコール、メチルセルロース、カルボキシメチルセルロース、ヒドロキシエチルセルロース、ジイソブチレン・無水マレイン酸共重合体塩、スチレン・無水マレイン酸共重合体塩、エチレン・アクリル酸共重合体塩、スチレン・アクリル酸共重合体塩、スチレン・ブタジエン共重合体ラテックス、酢酸ビニル系ラテックス等が挙げられる。
記録層の呈色剤と接着剤の割合は、呈色剤１００質量部に対して接着剤１０〜２００質量部である。接着剤の量が１０質量部に満たないと、記録層の支持体への接着強度が低く、２００質量部を超えると発色濃度が低下するため好ましくない。
【００３０】
また、記録層中には、必要に応じて、酸化亜鉛、硫酸マグネシウム、酸化チタン、アルミナ、シリカ、炭酸カルシウム、硫酸マグネシウム、硫酸カルシウム等の顔料、カプロン酸アミド、ベンズアニリド、２−ベンジルオキシナフタレン、１，２−ジフェノキシエタン、１，２−ビス（３−メチルフェノキシ）エタン、シュウ酸ジベンジルエステル、２−（２’−ヒドロキシ−５’−メチルフェニル）ベンゾトリアゾール、２−ヒドロキシ−４−ベンジルオキシベンゾフェノン等の熱可融性物質、及び耐水化剤、界面活性剤、滑剤、蛍光染料等の助剤を添加することもできる。
【００３１】
記録層は、例えば、呈色剤としてサリチル酸誘導体の亜鉛塩を使用する場合、水を媒体としてサンドミル等の攪拌・粉砕機により平均粒子径を３μｍ以下となるように微分散したサリチル酸誘導体の亜鉛塩、及び／又は溶媒法あるいは溶融法でエマルジョン化されたサリチル酸誘導体の亜鉛塩と、接着剤とを混合攪拌して調製された記録層用塗液を支持体上に塗布、乾燥する方法によって形成される。
前記記録層を支持体上に形成するには、公知の方法が適用でき、例えば、バーコーター、エアーナイフコーター、ロッドブレードコーター、ピュアブレードコーター、ショートドウェルコーター、カーテンコーター、ロールコーター、リップコーター、ダイコーター、グラビアコーターなどの塗布装置や、凸版、凹版、グラビア、スクリーン等の印刷機を用いて塗布、乾燥して得られる。記録層の塗布量についても特に限定されるものではないが、乾燥重量で２〜１０ｇ／ｍ２、好ましくは３〜７ｇ／ｍ２程度の範囲で調節される。
【００３２】
本発明においては、記録シートの記録層の上に顔料と接着剤を主成分とする隔膜層を設けることも可能である。このような隔膜層を積層することで、使用時の温度検知開始を遅延させることができ、温度管理に入る前のラベリング作業に要する時間、例えば、室温で記録シートと粘着シートを貼り合わせる作業を行う場合でも一定時間は発色せず、その後は温度検知シートとして充分な温度検知特性を有する温度管理用シートセットとすることができるので好ましい形態の一つである。
【００３３】
本発明において、前記隔膜層に使用する顔料の具体例としては、例えば、クレー、カオリン、タルク、シリカ、アルミナ、マイカ、セリサイト、水酸化アルミニウム、炭酸カルシウム、炭酸マグネシウム、酸化亜鉛、二酸化チタン、硫酸バリウム、硫酸マグネシウム、硫酸カルシウム、サチンホワイト、珪酸カルシウム、珪酸アルミニウム等の無機顔料や、ポリスチレン、スチレン／メタクリル酸共重合体、スチレン／ジビニルベンゼン共重合体、ナイロン、ポリエチレン、尿素・ホルマリン樹脂、生デンプン等の有機顔料が挙げられる。なお、有機顔料は、中空粒子や貫通孔を有する粒子であってもよい。また、これらの顔料は、必要に応じて２種以上を併用することもできる。
【００３４】
上記顔料のうちでも、タルクは温度制御剤（特に、エステル化合物）に対する初期のバリア性と、その後の浸透性、即ち発色性とのバランスが特によく、また、発色性を阻害したり地発色を生じたりせず、極めて優れた品質の温度管理用シートセットが得られるため、とりわけ好ましく用いられる。タルクが優れた効果を発揮する理由は明らかではないが、粒子形状がリン片状であることと、分散液のｐＨが８〜１０でほぼ中性のためではないかと推測される。
【００３５】
また、隔膜層の顔料の平均粒子径に特に制限はないが、０．５〜１０μｍのものが初期のバリア性と浸透性のバランスがよく、温度検知特性に優れるため好ましい。なお、平均粒子径が０．５μｍ未満の場合には、温度制御剤に対する初期のバリア性が低いため、室温で温度管理用シートセットを貼着する際に、徐々に発色する傾向があり、また、１０μｍを超えると温度制御剤の浸透性が低くなり、温度検知による発色性が極端に低下するおそれがある。ここで、本発明でいう平均粒子径とは、重力沈降法を利用した光透過式粒度分布測定器にて求めた値である。
【００３６】
隔膜層に用いる接着剤としては、デンプン類、カゼイン、ゼラチン、アラビアゴム、ポリビニルアルコール、メチルセルロース、カルボキシメチルセルロース、ヒドロキシエチルセルロース、ジイソブチレン・無水マレイン酸共重合体塩、スチレン・無水マレイン酸共重合体塩、エチレン・アクリル酸共重合体塩、スチレン・アクリル酸共重合体塩等の水溶性高分子化合物、スチレン・ブタジエン共重合体ラテックス、酢酸ビニル系ラテックス等の水分散性高分子化合物が使用できる。中でも、温度制御剤（特に、エステル化合物）に対する適度な初期バリア性と、その後の良好な発色性が得られる点で水溶性高分子化合物、特にポリビニルアルコールの使用が好ましい。
【００３７】
隔膜層の接着剤の使用量は、併用する顔料の種類や平均粒子径、さらには、隔膜層に要求されるバリア性の程度などに応じて適宜調節するもので、特に限定するものではないが、顔料に対して１〜４０質量％程度用いるのが好ましい。なお、接着剤の使用量が１質量％未満では充分な接着能を得がたく、一方、４０質量％を超えると温度制御剤の浸透性を過度に阻害し、温度検知能を極端に低下させるおそれがある。
【００３８】
隔膜層には、上記顔料と接着剤の他に、必要に応じて界面活性剤、滑剤、蛍光染料、増粘剤等の助剤を添加することもできる。これらを含む塗液の調製は、水を分散媒体とし、ボールミル、アトライター、サンドミル、コロイドミル等の攪拌・粉砕機により、分散することによって行われる。
【００３９】
隔膜層を記録シートの上に形成するには、公知の方法が適用でき、例えば、バーコーター、エアーナイフコーター、ロッドブレードコーター、ピュアブレードコーター、ショートドウェルコーター、カーテンコーター、ロールコーター、リップコーター、ダイコーター、グラビアコーターなどの塗布装置や、凸版、凹版、グラビア、スクリーン等の印刷機を用いて塗布、乾燥して得られる。また、塗液の塗布量は、隔膜層に要求されるバリア性の程度等に応じて適宜調節すべきであるが、乾燥重量で０．１〜５ｇ／ｍ２程度の範囲が好ましい。
【００４０】
本発明の粘着シートは、支持体の片面に、粘着剤と、無色ないし淡色の塩基性染料と、温度制御剤を主成分とする粘着剤層を設けた構造を有している。
上記粘着剤は、各種公知のゴム系粘着剤やアクリル樹脂系粘着剤から適宜選択して使用することができる。ゴム系粘着剤の具体例としては、天然ゴム、イソプレンゴム、スチレン・ブタジエンブロック共重合体、スチレン・イソプレン・スチレンブロック共重合体、ブチルゴム、スチレン・エチレン・スチレンブロック共重合体、ポリイソブチレン、ポリビニルイソブチルエーテル、クロロプレンゴム、ニトリルゴム等が挙げられる。また、アクリル樹脂系粘着剤は、単量体成分としてブチル（メタ）アクリレートや２−エチルヘキシル（メタ）アクリレートを含有するアクリル共重合体を主成分として含有するものである。これらの粘着剤のうちでも、アクリル樹脂系粘着剤は、粘着性や透明性等に優れた性能を発揮するため、特に好ましく用いられる。
【００４１】
粘着シートの粘着剤層に含有させる無色ないし淡色の塩基性染料としては、各種公知のものが使用可能であり、特に制限はないが、ロイコ染料が好ましい。ロイコ染料としては、例えば下記のものが挙げられる。３−（Ｎ−エチル−Ｎ−イソアミルアミノ）−６−メチル−７−アニリノフルオラン、３−ジエチルアミノ−７−（ｍ−トリフルオロメチルアニリノ）フルオラン、３−（Ｎ−エチル−Ｎ−イソアミルアミノ）−７−（ｏ−クロロアニリノ）フルオラン、３−ジエチルアミノ−６−メチル−７−アニリノフルオラン、３−ジ−ｎ−ブチルアミノ−６−メチル−７−アニリノフルオラン、３−ジ−ｎ−ペンチルアミノ−６−メチル−７−アニリノフルオラン、３−〔Ｎ−（３−エトキシプロピル）−Ｎ−エチルアミノ〕−６−メチル−７−アニリノフルオラン、３−〔Ｎ−（３−エトキシプロピル）−Ｎ−メチルアミノ〕−６−メチル−７−アニリノフルオラン、３−（Ｎ−エチル−ｐ−トルイジノ）−６−メチル−７−アニリノフルオラン、３−（Ｎ−エチル−ｐ−トルイジノ）−６−メチル−７−（ｐ−トルイジノ）フルオラン、３−ジエチルアミノ−６−メチル−７−（２，４−キシリジノ）フルオラン、３−ジエチルアミノ−７−（ｏ−クロロアニリノ）フルオラン、３−ジ−ｎ−ブチルアミノ−７−（ｏ−クロロアニリノ）フルオラン、３−ジ−ｎ−ブチルアミノ−７−（ｏ−フルオロアニリノ）フルオラン。
【００４２】
３−（Ｎ−エチル−Ｎ−シクロペンチルアミノ）−６−メチル−７−アニリノフルオラン、３−ジエチルアミノ−６−クロロ−７−アニリノフルオラン、３−（Ｎ−シクロヘキシル−Ｎ−メチルアミノ）−６−メチル−７−アニリノフルオラン、３−ピロリジノ−６−メチル−７−アニリノフルオラン、３−ジエチルアミノ−６−メチル−７−（２，６−キシリジノ）フルオラン、３−（Ｎ−メチル−Ｎ−ｎ−プロピルアミノ）−６−メチル−７−アニリノフルオラン、２，２−ビス｛４−〔６′−（Ｎ−シクロヘキシル−Ｎ−メチルアミノ）−３′−メチルスピロ（フタリド−３，９′−キサンテン）−２′−イルアミノ〕フェニル｝プロパン、３−ジエチルアミノ−６−メチル−７−クロロフルオラン、３−ジエチルアミノ−７−クロロフルオラン、３−ジエチルアミノ−６，７−ジメチルフルオラン、３，３−ビス（１−エチル−２−メチルインドール−３−イル）フタリド、３，３−ビス（１−ｎ−ブチル−２−メチルインドール−３−イル）フタリド、３，３−ビス（４−ジメチルアミノフェニル）−６−ジメチルアミノフタリド、３−（４−ジメチルアミノ−２−メチルフェニル）−３−（４−ジメチルアミノフェニル）−６−ジメチルアミノフタリド、３，７−ビス（ジメチルアミノ）−１０−ベンゾイルフェノチアジン。
【００４３】
３，３−ビス〔１−（４−メトキシフェニル）−１−（４−ジメチルアミノフェニル）エチレン−２−イル〕−４，５，６，７−テトラクロロフタリド、３，３−ビス（４−ジエチルアミノ−２−エトキシフェニル）−４−アザフタリド、３−ジ−ｎ−ペンチルアミノ−６，８，８−トリメチル−９−エチル−８，９−ジヒドロ−（３，２，ｅ）ピリドフルオラン、３−ジ−ｎ−ブチルアミノ−６，８，８−トリメチル−９−エチル−８，９−ジヒドロ−（３，２，ｅ）ピリドフルオラン、３−〔１，１−ビス（４−ジエチルアミノフェニル）エチレン−２−イル〕−６−ジメチルアミノフタリド、３−（４−ジメチルアミノフェニル）アミノ−５，７−ジメチルフルオラン、３−（４−ジブチルアミノフェニル）アミノ−６−メチル−７−クロロフルオラン、３−（１−エチル−２−メチルインドール−３−イル）−３−（２−エトキシ−４−ジエチルアミノフェニル）−４−アザフタリド、３−（１−メチル−２−フェニルインドール−３−イル）−３−（２−メチル−４−ジエチルアミノフェニル）−４，７−ジアザフタリド、３−（１−エチル−２−メチルインドール−３−イル）−３−（４−ジエチルアミノ−２−メチルフェニル）−４−アザフタリド、３−（１−ｎ−オクチル−２−メチルインドール−３−イル）−３−（４−ジエチルアミノ−２−エトキシフェニル）−４−アザフタリド等。
【００４４】
勿論上記ロイコ染料は、これらに限定されるものではなく、また必要に応じて二種以上を併用することもできる。
本発明において、無色ないし淡色の塩基性染料の使用量には特に制限はないが、粘着剤１００質量部に対して１〜３０質量部程度配合するのが好ましい。染料の使用量が１質量部に満たないと発色濃度が低く、３０質量部を超えると粘着剤を可塑化し、凝集力が低下することがある。
【００４５】
本発明の粘着シートを構成する粘着剤層には、さらに温度制御剤が含まれる。本発明の温度管理用シートセットにおいては、発色温度の調節を温度制御剤で行う。
温度制御剤は、規定温度以下では固体状態であるため、染料と呈色剤が接触せず、ラベルは無色であるが、規定温度以上になると温度制御剤が融解し、染料と温度制御剤が記録シートに移動することによって染料と呈色剤が接触し、発色するものであり、温度制御剤の融点を選択することによって、発色温度を調節することができる。
【００４６】
温度制御剤としては、例えば、炭化水素類、アルコール類、エステル化合物類、ケトン類、エーテル類、アミド類、アミン類等が挙げられる。好ましくは−５０℃〜４０℃の融点のものである。
さらに好ましくは、エステル化合物である。かかるエステル化合物は、粘着剤との相溶性や安定性、冷凍あるいは冷蔵保存時の粘着性や透明性、無色ないし淡色の塩基性染料、呈色剤の溶解性、温度と時間制御の容易さ等に優れているものが好ましく、例えば、下記一般式（１）又は（２）で表わされる化合物が好ましく用いられる。
【００４７】
【化１】
2004077285.tif 000003
【００４８】
〔式中、Ｒ１は炭素数９〜１７のアルキル基を、Ｒ２は炭素数１〜１２のアルキル基又はベンジル基を表す。〕
【００４９】
【化２】
2004077285.tif 000004
【００５０】
〔式中、Ｒ３は直接結合又は炭素数１〜１０のアルキレン基を、Ｒ４、Ｒ５は互いに独立に炭素数１〜１８のアルキル基又はベンジル基を表す。〕
【００５１】
上記一般式（１）で表わされる化合物の具体例としては、例えば下記の化合物が挙げられる。
カプリン酸エチル、カプリン酸−ｎ−ブチル、カプリン酸イソブチル、カプリン酸−ｎ−ヘキシル、カプリン酸−ｎ−ヘプチル、カプリン酸−ｎ−デシル、カプリン酸ラウリル、ラウリン酸メチル、ラウリン酸エチル、ラウリン酸−ｎ−ブチル、ラウリン酸イソブチル、ラウリン酸−ｎ−ヘキシル、ラウリン酸−ｎ−ヘプチル、ラウリン酸−ｎ−デシル、ラウリン酸ラウリル、パルミチン酸メチル、パルミチン酸エチル、パルミチン酸イソプロピル、パルミチン酸−ｎ−ブチル、パルミチン酸イソブチル、パルミチン酸−ｎ−ヘキシル、パルミチン酸ヘプチル、パルミチン酸−ｎ−デシル、パルミチン酸ラウリル、ステアリン酸メチル、ステアリン酸エチル、ステアリン酸−ｎ−ブチル、ステアリン酸−ｎ−ヘプチル、カプリン酸ベンジル、ラウリン酸ベンジル、ステアリン酸ベンジル。
【００５２】
上記一般式（２）で表わされる化合物の具体例としては、例えば、下記の化合物が挙げられる。
シュウ酸ジブチル、シュウ酸ジペンチル、シュウ酸ジヘキシル、マロン酸ジ−ｔ−ブチル、マロン酸ジオクチル、スクシン酸ジブチル、スクシン酸ジペンチル、グルタル酸ジエチル、グルタル酸ジペンチル、アジピン酸ジブチル、アジピン酸ジペンチル、アジピン酸ジヘキシル、アジピン酸ジオクチル、アジピン酸ジデシル、アジピン酸ジドデシル、アジピン酸ジオクタデシル、ピメリン酸ジエチル、ピメリン酸ジペンチル、セバシン酸ジエチル、セバシン酸ジブチル、アゼライン酸ジメチル、アゼライン酸ジエチル、アゼライン酸ジプロピル、アゼライン酸ジブチル、アゼライン酸ジペンチル、オクタンジカルボン酸ジメチル、ノナンジカルボン酸ジメチル、ノナンジカルボン酸ジエチル、ノナンジカルボン酸ジイソブチル、デカンジカルボン酸ジエチル、デカンジカルボン酸ジプロピル、デカンジカルボン酸ジブチル、デカンジカルボン酸ジペンチル、デカンジカルボン酸ジヘキシル、デカンジカルボン酸ジ（１−エチルプロピル）、デカンジカルボン酸ベンジルブチル等。
もちろん、上記一般式（１）及び（２）で表わされるエステル化合物はこれらに限定されるものではなく、また必要に応じて２種以上を併用することも可能である。
【００５３】
本発明において、上記温度制御剤の使用量に特に制限はないが、一般に粘着剤１００質量部に対して３〜５０質量部程度含有させるのが好ましい。温度制御剤の使用量が３質量部未満では発色性が低下し、逆に５０質量部を超えると粘着剤層からブリードを起こし、粘着力が低下するおそれがある。
【００５４】
粘着剤層には、さらにロジン又はその誘導体、変性ロジン又はその誘導体、ポリテルペン系樹脂、テルペン変性体、脂肪族系炭化水素樹脂、シクロペンタジエン系樹脂、芳香族系石油樹脂、フェノール系樹脂、アルキルフェノール・アセチレン系樹脂、クマロン・インデン樹脂、ビニルトルエン・α−メチルスチレン共重合体等の粘着付与剤、さらには老化防止剤、安定剤、軟化剤、充填剤（顔料）、着色剤等の各種助剤を必要に応じて添加することができる。
【００５５】
粘着剤層を支持体上に形成するには、公知の方法が適用でき、粘着剤、塩基性染料及び温度制御剤を有機溶剤に溶解して得た粘着剤層用塗液を、例えば、バーコーター、エアーナイフコーター、ロッドブレードコーター、ピュアブレードコーター、ショートドウェルコーター、カーテンコーター、ロールコーター、リップコーター、ダイコーター、グラビアコーターなどの塗布装置や、凸版、凹版、グラビア、スクリーン等の印刷機を用いて塗布、乾燥して得られる。
この場合の塗布量は乾燥重量で５〜３０ｇ／ｍ２程度、好ましくは１０〜２５ｇ／ｍ２程度の範囲で調節される。なお、粘着シートを製造する方法には、剥離紙上に粘着剤層を形成した後、支持体を貼り合わせる転写方式と、支持体に直接粘着剤層を形成し、その後剥離紙を貼り合わせる直接方式とがあるが、いずれを採用することもできる。
【００５６】
粘着剤層を保護するために、粘着剤層の上に剥離紙を貼着しても良い。この剥離紙は、紙などの支持体に、例えば、シリコーン系剥離剤、フッ素系剥離剤、長鎖アルキル等の非シリコーン系剥離剤を、バーコーター、エアーナイフコーター、ロッドブレードコーター、ピュアブレードコーター、ショートドウェルコーター、カーテンコーター、ロールコーター、リップコーター、グラビアコーターなどの塗布装置や、凸版、凹版、グラビア、スクリーン等の印刷機など公知の方法で塗布し、乾燥して得ることができる。
剥離剤の塗布量は、乾燥重量で０．０５〜３ｇ／ｍ２、好ましくは０．１〜２ｇ／ｍ２の範囲である。剥離剤の乾燥重量が０．０５ｇ／ｍ２未満では剥離効果が乏しく、また３ｇ／ｍ２を超えると剥離効果が飽和し、経済的にも好ましくない。
【００５７】
本発明において、記録シート及び粘着シートに用いる支持体としては、厚さ２５〜２５０μｍ程度の透明及び不透明なシートが適用でき、例えば、塩化ビニルフィルム、合成紙、蒸着フィルム（ＰＥＴフィルム、ポリオレフィンフィルム等にアルミニウムなどを金属蒸着したもの）などの不透明なシート類や、紙類、セルローストリアセテート、セルロースジアセテート、ポリエチレン、ポリプロピレン、軟質ポリ塩化ビニル、硬質ポリ塩化ビニル、ポリスチレン、ポリカーボネート、ナイロン、ポリビニルアルコール、エチレン−酢酸ビニル共重合体、ポリエチレンテレフタレート等の透明フィルム類などの透明シートが適宜使用できる。なお、塗布適性を高める目的で、支持体表面にコロナ放電処理や電子線照射処理を施したり、アンカーコート層を設けることもでき、さらには支持体を着色することも可能である。中かでも、どちらか一方の支持体が透明であると、貼り合わせた状態でも発色状態が確認できるので好ましい。
【００５８】
本発明の温度管理用シートセットにおいては、シートセットを物品に貼り付けて使用できるように、記録シート又は粘着シートの他方の面（非塗布面）に第２粘着剤層を設けることもできる。この第２粘着剤層には、前記粘着シートに使用される粘着剤を使用することができ、ディレード型、ホットメルト型粘着剤等の従来公知の粘着剤を使用してもよい。
第２粘着剤層を設けた場合には、使用時の形態が下記のようになる。
粘着シートが、粘着剤層／支持体／第２粘着剤層の構成で、使用時の形態が、支持体／記録層／粘着剤層／支持体／第２粘着剤層である温度管理用シートセット。
記録シートが、第２粘着剤層／支持体／記録層の構成で、使用時の形態が、第２粘着剤層／支持体／記録層／粘着剤層／支持体である温度管理用シートセット。
【００５９】
第２粘着剤層を記録シート又は粘着シートの他方の面（非塗布面）に形成するには、公知の方法が適用でき、例えば、バーコーター、エアーナイフコーター、ロッドブレードコーター、ピュアブレードコーター、ショートドウェルコーター、カーテンコーター、ロールコーター、リップコーター、ダイコーター、グラビアコーター、ホットメルトコーターなどの塗布装置や、凸版、凹版、グラビア、スクリーン等の印刷機を用いて塗布、乾燥して得られる。
第２粘着剤層の塗布量は、乾燥重量で５〜４０ｇ／ｍ２、好ましくは１５〜２５ｇ／ｍ２の範囲で調節される。第２粘着剤層の塗布量が５ｇ／ｍ２未満では接着力が乏しく、また４０ｇ／ｍ２を超えると接着力が飽和し、経済的に好ましくない。
【００６０】
また、第２粘着剤層を保護するために、第２粘着剤層の上に剥離紙を貼着しても良い。この剥離紙としては、例えば、紙などの支持体に、シリコーン系剥離剤、フッ素系剥離剤、長鎖アルキル等の非シリコーン系剥離剤を、バーコーター、エアーナイフコーター、ロッドブレードコーター、ピュアブレードコーター、ショートドウェルコーター、カーテンコーター、ロールコーター、リップコーター、グラビアコーターなどの塗布装置や、凸版、凹版、グラビア、スクリーン等の印刷機など公知の方法で塗布し、乾燥して得ることができる。
【００６１】
また、必要に応じて、記録シート又は粘着シートの他方の面（非塗布面）には、印刷や印字を施すことにより、意匠性が向上し、取扱い説明が表示できるので好ましい。
【実施例】
以下、実施例を示し、本発明をより具体的に説明するが、もちろん、本発明はこれらの実施例によって限定されるものではない。また、特に断らない限り実施例中の部及び％はそれぞれ質量部及び質量％を示す。
【００６２】
実施例１
〔粘着シートの作製〕
アクリル酸ブチル６５部、２−エチルヘキシルアクリレート３４部及びアクリル酸１部を重合して得られたアクリル系粘着剤（濃度５０％）１００部に、粘着付与剤（商品名：タマノル８０３Ｌ、荒川化学工業社製）１５部、ポリイソシアネート系架橋剤（商品名：コロネートＬ、ポリウレタン社製）１部、カプリン酸−ｎ−デシル２０部、３，３−ビス（１−ｎ−ブチル−２−メチルインドール−３−イル）フタリド２部（商品名：ＲＥＤ−４０、山本化成社製）及びトルエン２３０部を混合・攪拌して粘着剤層用塗液を得た。
【００６３】
得られた塗液を厚さ９５μｍの剥離紙（ポリエチレンラミネートグラシン紙）の剥離剤層の上に、リバースロールコーターで乾燥後の塗布量が１５ｇ／ｍ２となるように塗布、乾燥した後、粘着剤層の上に厚さ５０μｍのＰＥＴフィルム（商品名：エンブレットＳ、ユニチカ社製）を貼り合わせ、検知温度として５℃の粘着シートを作製した。
この粘着シートの構成は、剥離紙（ポリラミグラシン）／剥離剤層／粘着剤層／支持体（ＰＥＴフィルム）である。
【００６４】
〔記録シートの作製〕
３，５−ジ（α−メチルベンジル）サリチル酸の亜鉛塩の４０％分散液（平均粒子径１．２μｍ）５０部、軽質炭酸カルシウム（商品名：ブリリアント１５、白石工業社製）８０部、カルボキシ変性スチレン・ブタジエン共重合体ラテックス（商品名：Ｌ−１５７１、旭化成社製）２０部（固形分）、ナトリウムカルボキシメチルセルロース１部及び水２００部からなる組成物を混合攪拌して得た記録層用塗液を、厚さ６０μｍの合成紙（商品名：ユポＳＧＳ−６０、ユポ・コーポレーション社製）の一方の面にバーコーターで乾燥後の塗布量が５ｇ／ｍ２となるように塗布、乾燥して記録層を形成し、検知温度として５℃設定の記録シートを作製した。この記録シートの構成は、支持体（合成紙）／記録層である。
【００６５】
〔隔離シートの作製〕
シリコーン系剥離剤（商品名：ＬＴＣ３００Ｂ、固形分濃度３０％、東レ・ダウコーニング社製）１００部に対して白金触媒（商品名：ＳＲＸ−２１２、固形分濃度１００％、東レ・ダウコーニング社製）１部から成る剥離剤を、厚さ１１５μｍのポリエチレンラミネート紙の片面に、乾燥重量１ｇ／ｍ２となるようにバーコーターにて塗布、その後１２０℃の熱風乾燥機にて３分間乾燥して隔離シートを作製した。
この隔離シートの構成は、支持体（ポリラミ紙）／剥離剤層である。
【００６６】
〔温度管理用シートセットの作製〕
上記方法で得られた粘着シート、記録シート、隔離シートを用い、図１及び図２に示す本発明の第１の態様の温度管理用シートセットを作製した。その際に、粘着シートと記録シートは完全に重ね合わせ、隔離シートは、図２のように両端をずらして構成し、隔離シートを除去しやすくした。また、粘着シートの粘着剤層面と、隔離シートの剥離剤面を貼り合わせ、支持体（合成紙）／記録層／隔離シート／粘着剤層／支持体の構成とした。
この際、温度管理用シートセットとしての一体性を保つために、粘着シート１と記録シート３を隔離シート２が存在しない部分で接着した。
【００６７】
〔温度管理用シートセットの使用結果〕
隔離シートを引き抜く前は、５℃で１週間保管した場合、粘着シートの粘着剤層と、記録シートの記録層が直接接触している、隔離シートが存在していない部分は発色したが、隔離シートが存在している部分は全く発色しなかった。隔離シートを引き抜くと、引き抜いた部分は、５℃で３０分後には発色した。
【００６８】
実施例２
〔隔離フレームの作製〕
厚み５ｍｍのポリエチレンスポンジシートを隔離フレームの材料として、外径３５ｍｍ、内径２５ｍｍで巾５ｍｍのリング状の隔離フレームを作製した。
【００６９】
〔温度管理用シートセットの作製〕
上記隔離フレームと、実施例１で得られた粘着シート及び記録シートを用いて、図３及び図４に示す本発明の第２の態様の温度管理用シートセットを作製した。粘着シート、記録シート、隔離フレームに囲まれている空気層を存在させた。
なお、記録層３ａと隔離フレーム４は公知の接着剤で接着させた。
【００７０】
〔温度管理用シートセットの使用結果〕
隔離フレーム内部を指で押さえる前は、５℃で１週間保管していても全く発色しなかった。隔離フレーム内部を指で押さえて粘着剤層と記録層とを直接接触させた後は、５℃で３０分後には発色した。
【００７１】
実施例３
〔温度管理用シートセットの作製〕
厚さ５０μｍのＰＥＴフィルム（商品名：エンブレットＳ、ユニチカ社製）の片面に、実施例１の粘着剤層用塗液及び記録層用塗液を、中央の折れ線を挟んで別々に、スクリーン印刷機を使って塗布、乾燥した。次いで、得られた粘着剤層面に実施例１の隔離シートの剥離剤面を貼着し、図５及び図６に示す本発明の第３の態様の温度管理用シートセットを作製した。
【００７２】
〔温度管理用シートセットの使用結果〕
隔離シートを除去する前は、５℃で１週間保管していても全く発色しなかった。隔離シートを除去し、さらに支持体の折り曲げ線に沿って、記録層と粘着剤層が重なるように折り曲げ、重ね合わせた状態で両層を押圧接着すると、５℃で３０分後には発色した。
【００７３】
【発明の効果】
本発明の温度管理用シートセットは、簡単な操作で温度検知の開始が可能であり、また、発色感度も良好な優れた温度管理用シートセットである。
特に、対象となる物品が多い場合や、冷凍庫内等での過酷な作業環境下での作業時間を著しく短縮することができる点で、きわめて優れたものである。
【図面の簡単な説明】
【図１】本発明の温度管理用シートセットの第１の態様の平面図である。
【図２】本発明の温度管理用シートセットの第１の態様の断面図である。
【図３】本発明の温度管理用シートセットの第２の態様の平面図である。
【図４】本発明の温度管理用シートセットの第２の態様の断面図である。
【図５】本発明の温度管理用シートセットの第３の態様の平面図である。
【図６】本発明の温度管理用シートセットの第３の態様の断面図である。
【符号の説明】
１：粘着シート、２：隔離シート、１ａ：粘着シートの支持体、１ｂ：粘着シートの粘着剤層、３：記録シート、３ａ：記録層、３ｂ：記録シートの支持体、４：隔離フレーム、５：空気層、６：支持体の折り曲げ線
【図１】
2004077285.tif 000005
【図２】
2004077285.tif 000006
【図３】
2004077285.tif 000007
【図４】
2004077285.tif 000008
【図５】
2004077285.tif 000009
【図６】
2004077285.tif 000010